(57)【要約】防指紋コーティングで少なくとも部分的にコーティングされた基板は、（ａ）有機溶剤と、（ｂ）少なくとも１つのエステル結合と少なくとも１つのウレタン結合と少なくとも１つのアルコキシシラン官能基とを有するアルコキシシラン官能性ポリマーとを含む、コーティング組成物から調製される。さらに、ポリマーは、（ｉ）ヒドロキシル基、アミノ基、チオール基、またはこれらの組合せを有する活性水素官能性化合物と、（ｉｉ）分子内環状エステルと、（ｉｉｉ）イソシアネート官能性化合物とを含む成分から調製される。活性水素官能性化合物（ｉ）、イソシアネート官能性化合物（ｉｉｉ）、または（ｉ）および（ｉｉｉ）の両方は、１個または複数のアルコキシシラン官能基を有する。アルコキシシラン官能性ポリマーおよびそれを含有するコーティング組成物も含まれる。
2020522402.tif 000002
【特許請求の範囲】
【請求項１】
（ａ）  有機溶剤と、
（ｂ）  少なくとも１つのエステル結合と少なくとも１つのウレタン結合とを含むアルコキシシラン官能性ポリマーと
を含み、前記ポリマーが、
（ｉｖ）  ヒドロキシル基、アミノ基、チオール基、またはこれらの組合せを含む活性水素官能性化合物と、
（ｖ）  分子内環状エステルと、
（ｖｉ）  イソシアネート官能性化合物と
を含む成分から調製され、
前記活性水素官能性化合物（ｉ）、前記イソシアネート官能性化合物（ｉｉｉ）、または（ｉ）および（ｉｉｉ）の両方が、１個または複数のアルコキシシラン官能基を含む、コーティング組成物から調製された防指紋コーティングで少なくとも部分的にコーティングされた基板。
【請求項２】
前記活性水素官能性化合物がヒドロキシル官能性化合物を含み、前記イソシアネート官能性化合物がアルコキシシラン官能基を含む、請求項１に記載の基板。
【請求項３】
前記アルコキシシラン官能性ポリマーが、化学式（Ｉ）：
【化２２】
2020522402.tif 000030
によって表され、式中、ｎは５から５０の数値であり、Ｒ１はアルキル基、アリール基、またはアルキルアリール基であり、Ｒ２およびＲ３はそれぞれ独立してアルキレン基であり、Ｚは、
【化２３】
2020522402.tif 000031
［式中、ａは１から３の数値であり、Ｗはアルキル基であり、Ｙはアルコキシ基である］
によって表される基である、請求項２に記載の基板。
【請求項４】
前記分子内エステルが、ラクチド、ラクトン、グリコリド、またはこれらの組合せを含む、請求項１に記載の基板。
【請求項５】
前記活性水素官能性化合物が、アミノ基と、少なくとも２個のアルコキシシラン基とを含む、請求項１に記載の基板。
【請求項６】
前記イソシアネート官能性化合物が、アルコキシシラン基を含まない、請求項５に記載の基板。
【請求項７】
前記アルコキシシラン官能性ポリマーが、化学式（ＩＩ）：
【化２４】
2020522402.tif 000032
によって表され、式中、ｎは５から５０の数値であり、Ｒ４およびＲ５はそれぞれ独立してアルキレン基であり、Ｘはアルキル基、アリール基、またはアルキルアリール基であり、各Ｚは独立して、
【化２５】
2020522402.tif 000033
［式中、ａは１から３の数値であり、Ｒ６はアルキレン基であり、Ｗはアルキル基であり、Ｙはアルコキシ基である］
によって表される基である、請求項６に記載の基板。
【請求項８】
前記活性水素官能性化合物が、１個または複数のヒドロキシル基、アミノ基、チオール基、またはこれらの組合せを含む活性水素官能性ポリマーを含み、前記イソシアネート官能性化合物がアルコキシシラン基を含む、請求項１に記載の基板。
【請求項９】
前記活性水素官能性ポリマーが、少なくとも３個のヒドロキシル官能基を含む分岐状ポリマーである、請求項８に記載の基板。
【請求項１０】
前記アルコキシシラン官能性ポリマーを調製するための前記成分が、少なくとも２種のイソシアネート官能性化合物を含み、第１のイソシアネート官能性化合物がアルコキシシラン基を含み、第２のイソシアネート官能性化合物がアルコキシシラン基を含まない、請求項９に記載の基板。
【請求項１１】
前記アルコキシシラン官能性ポリマーが、化学式（ＩＩＩ）：
【化２６】
2020522402.tif 000034
によって表される少なくとも１つの末端および／またはペンダント鎖を含み、式中、ｎは５から５０の数値であり、Ｒ７およびＲ８はそれぞれ独立してアルキレン基であり、Ｚは、
【化２７】
2020522402.tif 000035
［式中、ａは１から３の数値であり、Ｗはアルキル基であり、Ｙはアルコキシ基である］
によって表される基である、請求項１０に記載の基板。
【請求項１２】
前記アルコキシシラン官能性ポリマーが、化学式（ＩＶ）：
【化２８】
2020522402.tif 000036
によって表される少なくとも１つの末端および／またはペンダント鎖をさらに含み、式中、ｎは５から５０の数値であり、Ｒ９はアルキレン基であり、Ｘはアルキル基、アリール基、またはアルキルアリール基である、請求項１１に記載の基板。
【請求項１３】
前記アルコキシシラン官能性ポリマーが、少なくとも５００ｇ／ｍｏｌの重量平均分子量を有する、請求項１に記載の基板。
【請求項１４】
前記コーティング組成物が、触媒をさらに含む、請求項１に記載の基板。
【請求項１５】
前記コーティング組成物が、シリコーンポリマーをさらに含む、請求項１に記載の基板。
【請求項１６】
前記基板が電子デバイスである、請求項１に記載の基板。
【請求項１７】
前記基板が、前記防指紋コーティングで少なくとも部分的にコーティングされたタッチスクリーンまたはディスプレイを含む、請求項１に記載の基板。
【請求項１８】
少なくとも１つのエステル結合と、少なくとも１つのウレタン結合と、少なくとも２個のアルコキシシラン官能基とを含む、アルコキシシラン官能性ポリマーであって、前記アルコキシシラン官能性ポリマーは、
（ｉｖ）  （ａ）１個または複数のヒドロキシル基、アミノ基、チオール基、またはこれらの組合せを含む活性水素官能性ポリマー、（ｂ）アミノ基を含む非ポリマー化合物、または（ｃ）これらの組合せから選択される活性水素官能性化合物と、
（ｖ）  分子内環状エステルと、
（ｖｉ）  イソシアネート官能性化合物と
を含む成分から調製され、
前記活性水素官能性化合物（ｉ）、前記イソシアネート官能性化合物（ｉｉｉ）、または（ｉ）および（ｉｉｉ）の両方が、１個または複数のアルコキシシラン基を含む、アルコキシシラン官能性ポリマー。
【請求項１９】
前記活性水素官能性化合物が、アミノ基と、少なくとも２個のアルコキシシラン基とを含む、請求項１８に記載のアルコキシシラン官能性ポリマー。
【請求項２０】
前記アルコキシシラン官能性ポリマーが、化学式（ＩＩ）：
【化２９】
2020522402.tif 000037
によって表され、式中、ｎは５から５０の数値であり、Ｒ４およびＲ５はそれぞれ独立してアルキレン基であり、Ｘはアルキル基、アリール基、またはアルキルアリール基であり、各Ｚは独立して、
【化３０】
2020522402.tif 000038
［式中、ａは１から３の数値であり、Ｒ６はアルキレン基であり、Ｗはアルキル基であり、Ｙはアルコキシ基である］
によって表される基である、請求項１９に記載のアルコキシシラン官能性ポリマー。
【請求項２１】
前記活性水素官能性化合物が、１個または複数のヒドロキシル基、アミノ基、チオール基、またはこれらの組合せを含む活性水素官能性ポリマーを含み、前記イソシアネート官能性化合物がアルコキシシラン基を含む、請求項１８に記載のアルコキシシラン官能性ポリマー。
【請求項２２】
前記活性水素官能性ポリマーが、少なくとも３個のヒドロキシル官能基を含む分岐状ポリマーである、請求項２１に記載のアルコキシシラン官能性ポリマー。
【請求項２３】
前記アルコキシシラン官能性ポリマーを調製するための前記成分が、少なくとも２種のイソシアネート官能性化合物を含み、第１のイソシアネート官能性化合物がアルコキシシラン基を含み、第２のイソシアネート官能性化合物がアルコキシシラン官能基を含まない、請求項２２に記載のアルコキシシラン官能性ポリマー。
【請求項２４】
前記アルコキシシラン官能性ポリマーが、化学式（ＩＩＩ）：
【化３１】
2020522402.tif 000039
によって表される少なくとも１つの末端および／またはペンダント鎖を含み、式中、ｎは５から５０の数値であり、Ｒ７およびＲ８はそれぞれ独立してアルキレン基であり、Ｚは、
【化３２】
2020522402.tif 000040
［式中、ａは１から３の数値であり、Ｗはアルキル基であり、Ｙはアルコキシ基である］
によって表される基である、請求項２３に記載のアルコキシシラン官能性ポリマー。
【請求項２５】
前記アルコキシシラン官能性ポリマーが、化学式（ＩＶ）：
【化３３】
2020522402.tif 000041
によって表される少なくとも１つの末端および／またはペンダント鎖をさらに含み、式中、ｎは５から５０の数値であり、Ｒ９はアルキレン基であり、Ｘはアルキル基、アリール基、またはアルキルアリール基である、請求項２４に記載のアルコキシシラン官能性ポリマー。
【請求項２６】
前記アルコキシシラン官能性ポリマーが、少なくとも５００ｇ／ｍｏｌの重量平均分子量を有する、請求項１８に記載のアルコキシシラン官能性ポリマー。
【請求項２７】
前記分子内環状エステルが、ラクチド、ラクトン、グリコリド、またはこれらの組合せを含む、請求項１８に記載のアルコキシシラン官能性ポリマー。
【請求項２８】
（ａ）  有機溶剤と、
（ｂ）  請求項１８に記載の少なくとも１種のアルコキシシラン官能性ポリマーと
を含む、コーティング組成物。
【請求項２９】
触媒をさらに含む、請求項２８に記載のコーティング組成物。
【発明の詳細な説明】
【技術分野】
【０００１】
関連出願の引用
本願は、米国仮出願第６２／５１４，４５０号（２０１７年６月２日出願）に対する優先権を主張する。この米国仮出願は、その全体が参照により本明細書に組み込まれる。
【０００２】
発明の分野
本発明は、ポリマーと、これらのポリマーを含有するコーティング組成物と、そのような組成物から形成された防指紋コーティングと、これらの防指紋コーティングでコーティングされた基板とに関する。
【背景技術】
【０００３】
発明の背景
携帯電話、ノートブックモニター、テレビ画面などの家庭用電子デバイスは、スクリーンまたはディスプレイをタッチすることによって使用者がデバイスを制御するのを可能にするタッチスクリーンまたはディスプレイを、しばしば有する。その結果、これらのデバイスのスクリーンおよびディスプレイには、取扱い時に指紋が容易に付く。例えば、手および指で触れられた携帯電話のガラスタッチスクリーンには、油が容易に付く。跡および汚れを防止し、またはそれらの量を低減させるため、指紋耐性コーティングを家庭用電子デバイスの表面に塗布することができる。したがって、家庭用電子デバイスの表面など、基板の表面の指紋の跡および汚れを効果的にマスクしまたは防止する、改善されたコーティングを提供することが望ましい。
【発明の概要】
【課題を解決するための手段】
【０００４】
本発明は、（ａ）有機溶剤と、（ｂ）少なくとも１つのエステル結合と少なくとも１つのウレタン結合とを含むアルコキシシラン官能性ポリマーとを含む、コーティング組成物から調製された防指紋コーティングで少なくとも部分的にコーティングされた基板に関する。ポリマーは、（ｉ）ヒドロキシル基、アミノ基、チオール基、またはこれらの組合せを含む活性水素官能性化合物と、（ｉｉ）分子内環状エステルと、（ｉｉｉ）イソシアネート官能性化合物とを含む成分から調製される。活性水素官能性化合物（ｉ）、イソシアネート官能性化合物（ｉｉｉ）、または（ｉ）および（ｉｉｉ）の両方は、１個または複数のアルコキシシラン官能基を含む。
【０００５】
本発明はまた、少なくとも１つのエステル結合と、少なくとも１つのウレタン結合と、少なくとも２個のアルコキシシラン官能基とを含む、アルコキシシラン官能性ポリマーに関する。さらに、ポリマーは、（ｉ）（ａ）１個または複数のヒドロキシル基、アミノ基、チオール基、またはこれらの組合せを含む活性水素官能性ポリマー、（ｂ）アミノ基を含む非ポリマー化合物、または（ｃ）これらの組合せから選択される活性水素官能性化合物と、（ｉｉ）分子内環状エステルと、（ｉｉｉ）イソシアネート官能性化合物とを含む成分から調製される。活性水素官能性化合物（ｉ）、イソシアネート官能性化合物（ｉｉｉ）、または（ｉ）および（ｉｉｉ）の両方は、１個または複数のアルコキシシラン基を含む。さらに本発明は、前述のアルコキシシラン官能性ポリマーおよび有機溶剤を含む、コーティング組成物を含む。
【図面の簡単な説明】
【０００６】
【図１】図１は、（ａ）および（ｃ）において、本発明によるコーティング組成物でコーティングされたソーダ石灰ガラスのコーティング部分の指紋を示し、また（ｂ）および（ｄ）において、コーティングされていないソーダ石灰ガラス上の指紋を示す。
【発明を実施するための形態】
【０００７】
発明の説明
下記の詳細な記述の目的のため、本発明は、逆のことが明示される場合を除き、様々な代替の変形例およびステップ順序が想定されることを理解されたい。さらに、任意の操作実施例における場合以外、または他に示される場合には、例えば本明細書および特許請求の範囲で使用される成分の量を表す全ての数値は、「約」という用語によって全ての場合に修飾されると理解されたい。したがって、逆のことが示されない限り、以下の明細書および添付の特許請求の範囲で述べられる数値パラメーターは、本発明によって得られることになる所望の性質に応じて変化し得る近似値である。最低限でも、特許請求の範囲への均等物の原理の適用を制限しようとするものとしてではなく、各数値パラメーターは、報告される有効桁数に照らしてかつ通常の丸め技法を適用することによって、少なくとも解釈されるべきである。
【０００８】
本発明の広範な範囲を規定する数値範囲およびパラメーターは近似値であるにも関わらず、特定の実施例で述べられる数値は、可能な限り厳密に報告される。しかし任意の数値は、そのそれぞれの試験測定値に見られる標準偏差から必ずもたらされるある特定の誤差を、本質的に含有する。
【０００９】
また、本明細書に記載される任意の数値範囲は、その中に含まれる全ての部分範囲を含むものと理解されるべきである。例えば「１から１０」の範囲は、記載される最小値１から記載される最大値１０の間の（およびこれらの値を含む）、すなわち１に等しいまたはそれよりも大きい最小値および１０に等しいまたはそれよりも小さい最大値を有する、全ての部分範囲を含むものとする。
【００１０】
本出願において、他に特に示されない限り、単数形の使用には複数形が含まれ、複数形は単数形を包含する。さらに本出願において、「または」の使用は、他に特に示されない限り「および／または」を意味するが、「および／または」が、ある特定の場合には明示的に使用され得る。さらに本出願では、「１つの（ａ）」または「１つの（ａｎ）」の使用は、他に特に示されない限り「少なくとも１つ」を意味する。例えば、「１つの（ａ）」ポリマー、「１つの（ａ）」コーティング組成物などは、これらの物品のいずれかの１つまたは複数を指す。
【００１１】
本発明は、基板上に防指紋コーティングを形成するための、コーティング組成物に組み込むことができるアルコキシシラン官能性ポリマーを対象とする。「防指紋コーティング」という用語は、指紋の跡および汚れをマスクし、または防止するコーティングを指す。さらに「シラン」という用語は、水素原子のうちの少なくともいくつかを有機基で置換することによって、ＳｉＨ４から誘導された化合物を指し、「アルコキシ」という用語は、−Ｏ−アルキル基を指す。したがって、「アルコキシシラン」は、ケイ素原子に結合された、２個のアルコキシ基または３個のアルコキシ基など、少なくとも１個のアルコキシ基を有するシラン化合物を指す。
【００１２】
さらに、本明細書で使用される「ポリマー」という用語は、オリゴマーおよびホモポリマー（例えば、単一モノマー種から調製される）、コポリマー（例えば、少なくとも２つのモノマー種から調製される）およびグラフトポリマーを指す。「樹脂」という用語は、「ポリマー」と互換的に使用される。示されるように、本明細書に記述されるポリマーは、コーティングの一部として膜を形成するのに使用することができる。「膜形成樹脂」は、組成物中に存在するあらゆる希釈剤または担体を除去した後、基板の少なくとも水平表面に自立型連続膜を形成することができる樹脂を指す。
【００１３】
本発明によれば、本発明のアルコキシシラン官能性ポリマーは、分子当たり、少なくとも１つのエステル結合、少なくとも１つのウレタン結合、および１つまたは複数のアルコキシシラン官能基を含む。「エステル結合」は、重合中などに２個の分子または基の間に形成された、−Ｃ（＝Ｏ）−Ｏ−によって表されるエステル基を指し、「ウレタン結合」は、重合中などに２個の分子または基の間に形成された、−Ｏ−Ｃ（＝Ｏ）−ＮＨ−によって表されるウレタン基を指す。本発明のポリマーは、一般に、分子当たり少なくとも１つのエステル結合と少なくとも１つのウレタン結合とを含む。本発明のポリマーは、分子当たり複数のエステル結合および／またはウレタン結合を含むこともできる。本発明のポリマーは、アミド結合、尿素結合、Ｓｉ−Ｃ結合、およびこれらの組合せを含むが、これらに限定されない、追加の結合を含むことができると理解される。
【００１４】
アルコキシシラン官能性ポリマーは：（ｉ）ヒドロキシル基、アミノ基、チオール基、またはこれらの組合せを含む活性水素官能性化合物；（ｉｉ）例えばラクチド、ラクトン、グリコリド、またはこれらの組合せなどの分子内環状エステル；および（ｉｉｉ）イソシアネート官能性化合物を含む成分で調製される。活性水素官能性化合物（ｉ）、イソシアネート官能性化合物（ｉｉｉ）、または（ｉ）および（ｉｉｉ）の両方は、１個または複数のアルコキシシラン基を含む。
【００１５】
本明細書で使用される「活性水素官能性化合物」は、プロトンとして容易に解離する水素を含む化合物を指す。前述のように、活性水素官能性化合物は、ヒドロキシル基、アミノ基、チオール基、またはこれらの組合せを含む。したがって、活性水素官能性化合物は、プロトンとして容易に解離する水素を有する、ヒドロキシル基、アミノ基、および／またはチオール基を含む。活性水素官能性化合物は、１個または複数のヒドロキシル基、アミノ基、および／またはチオール基を含むことができる。さらにアミノ基は、第１級アミノ基または第２級アミノ基を含むことができる。「第１級アミノ基」は、構造式−ＮＨ２によって表される官能基を指し、「第２級アミノ基」は、構造式−ＮＲＨ（式中、Ｒはアルキル基、アリール基、またはアルキルアリール基である）によって表される官能基を指す。
【００１６】
ヒドロキシル基、アミノ基、および／またはチオール基を含む活性水素官能性化合物の非限定的な例には、脂肪族および芳香族化合物が含まれる。本明細書で使用される「脂肪族」という用語は、飽和炭素結合を含有する、非芳香族の直鎖状、分岐状、または環状の炭化水素構造を指し、「芳香族」という用語は、仮説的局在化構造の場合よりも著しく大きい安定性を持つ（電子の非局在化に起因する）環状共役炭化水素を指す。
【００１７】
適切な活性水素官能性化合物の非限定的な例は、Ｒ−ＯＨ、Ｒ−ＳＨ、Ｒ−ＮＨ、およびＲ−ＮＨ−Ｒ（式中、Ｒはアルキル基、アリール基、またはアルキルアリール基である）によって表される。本明細書で使用される「アルキル基」は、直鎖状、分岐状、および／または環状の１価の飽和炭化水素ラジカルを指す。アルキル基は、直鎖状もしくは分岐状Ｃ１〜Ｃ３０１価炭化水素ラジカル、または直鎖状もしくは分岐状Ｃ１〜Ｃ２０１価炭化水素ラジカル、または直鎖状もしくは分岐状Ｃ１〜Ｃ１０１価炭化水素ラジカル、または直鎖状もしくは分岐状Ｃ１〜Ｃ６１価炭化水素ラジカル、または直鎖状もしくは分岐状Ｃ２〜Ｃ４１価炭化水素ラジカル、例えばエチル、ｎ−プロピル、またはイソプロピルなどを含み得るが、これらに限定されない。アルキル基は、また、環状Ｃ３〜Ｃ１９１価炭化水素ラジカル、または環状Ｃ３〜Ｃ１２１価炭化水素ラジカル、または環状Ｃ５〜Ｃ７１価炭化水素ラジカル、例えばシクロヘキシルなどを含み得るが、これらに限定されない。さらにアルキル基は、割込みヘテロ原子、官能基、またはこれらの組合せを必要に応じて含むことができる。例えば、アルキル基には：（ｉ）酸素原子、窒素原子、硫黄原子、もしくはこれらの組合せを含むが、これらに限定されないヘテロ原子；および／または（ｉｉ）エステル基、エーテル基、カルボニル基、アミド基、もしくはこれらの組合せを含むが、これらに限定されない官能基が割り込むことができる。あるいはアルキル基は、割込みヘテロ原子および／または官能基を含まなくてもよい。
【００１８】
「直鎖状」という用語は、直線状の炭化水素鎖を有する化合物を指し、「分岐状」という用語は、直鎖から分岐しまたは直鎖の外に伸びるアルキル基などの置換基によって水素が置き換えられた炭化水素鎖を有する化合物を指し、「環状」という用語は、閉環構造を指す。環状基は、架橋環ポリシクロアルキル基（または架橋環多環状基）、および縮合環ポリシクロアルキル基（または縮合環多環状基）も包含する。
【００１９】
「アリール基」は、芳香族環状１価炭化水素ラジカルを指す。アリール基は、環状Ｃ３〜Ｃ１９芳香族１価炭化水素ラジカル、または芳香族環状Ｃ３〜Ｃ１２１価炭化水素ラジカル、または芳香族環状Ｃ６〜Ｃ１０１価炭化水素ラジカル、例えばフェニルなどを含んでもよいが、これらに限定されない。さらに、「アルキルアリール」基は、例えばベンジル、トリル、またはキシリルなどの、アルキル基に結合したアリール基を指す。
【００２０】
活性水素官能性化合物は、分子当たり１個または複数の、例えば２個またはそれよりも多くのヒドロキシル基、アミノ基、および／またはチオール基を有するポリマーから選択することもできる。例えば活性水素官能性化合物は、分子当たり少なくとも３個、例えば４個もしくはそれよりも多く、または５個もしくはそれよりも多くのヒドロキシル基、アミノ基、および／またはチオール基を有するポリマーを含むことができる。ポリマーは、末端および／またはペンダントヒドロキシル基、アミノ基、および／またはチオール基を含むことができる。「側基」とも呼ばれる「ペンダント基」は、ポリマー主鎖から派生し、主鎖の一部ではなく、「末端基」は、ポリマー主鎖の末端に位置する官能基を指す。したがって官能基は、ポリマーの骨格または主鎖の一方または両方の末端に、ならびにポリマーの骨格の側方から、位置することができる。
【００２１】
ヒドロキシル基、アミノ基、および／またはチオール基を含むポリマーは、特定のポリマーアーキテクチャを有することもできる。例えばポリマーは、直線型のアーキテクチャまたは分岐型のアーキテクチャを有することができる。本明細書で使用される「分岐状ポリマー」は、ポリマーの主鎖から伸びる、１つもしくは複数の側鎖、例えば２つもしくはそれよりも多くの側鎖、または３つもしくはそれよりも多くの側鎖を含むポリマーを指す。
【００２２】
前述のように、活性水素官能性化合物は、１個または複数のアルコキシシラン基、例えば少なくとも２個のアルコキシシラン基を含むことができる。例えば、活性水素官能性化合物は、アミノ基と、少なくとも２個のアルコキシシラン基とを含むことができる。そのような化合物の非限定的な例は、Ｚ−ＮＨ−Ｚによって表され、式中、各Ｚは独立して、
【化１】
2020522402.tif 000003
（式中、ａは１から３の数値であり、Ｒはアルキレン基であり、Ｗはアルキル基であり、Ｙはアルコキシ基である）
によって表される基である。
【００２３】
本明細書で使用される「アルキレン」という用語は、直鎖状、分岐状、および／または環状の２価の飽和炭化水素ラジカルを指す。アルキレン基は、直鎖状もしくは分岐状Ｃ１〜Ｃ３０２価炭化水素ラジカル、または直鎖状もしくは分岐状Ｃ１〜Ｃ２０２価炭化水素ラジカル、または直鎖状もしくは分岐状Ｃ１〜Ｃ１０２価炭化水素ラジカル、または直鎖状もしくは分岐状Ｃ１〜Ｃ６２価炭化水素ラジカル、または直鎖状もしくは分岐状Ｃ２〜Ｃ４２価炭化水素ラジカルを含んでもよいがこれらに限定されない。アルキレン基は、また、環状Ｃ３〜Ｃ１９２価炭化水素ラジカル、または環状Ｃ３〜Ｃ１２２価炭化水素ラジカル、または環状Ｃ５〜Ｃ７２価炭化水素ラジカルを含んでもよいがこれらに限定されない。さらに、アルキレン基は、割込みヘテロ原子、官能基、またはこれらの組合せを必要に応じて含むことができる。割込みヘテロ原子および官能基は、前述のヘテロ原子および官能基のいずれかを含むことができるがこれらに限定されない。例えばアルキレン基は、割込みエステル結合を含むことができる。あるいは、アルキレン基は、追加の割込みヘテロ原子および／または官能基を含まなくてもよい。
【００２４】
活性水素官能性化合物は、追加の官能基を含むこともできる。追加の官能基の非限定的な例には、カルボン酸基、エポキシド基、カルバメート基、アミド基、尿素基、およびこれらの組合せが含まれる。活性水素官能性化合物は、その他全ての官能基を含まなくてもよく、ヒドロキシル基、アミノ基、および／またはチオール基、ならびに必要に応じてアルコキシシラン基のみを含むことができる。
【００２５】
活性水素官能性化合物は、アルコキシシラン官能性ポリマーを形成するのに使用される反応性成分の全重量に対して、少なくとも０．１重量％、少なくとも０．５重量％、または少なくとも１重量％を構成することができる。活性水素官能性化合物は、アルコキシシラン官能性ポリマーを形成するのに使用される反応性成分の全重量に対して、最大で２０重量％、最大で１５重量％、または最大で１０重量％を構成することができる。活性水素官能性化合物の量は、アルコキシシラン官能性ポリマーを形成するのに使用される反応性成分の全重量に対して、０．１から２０重量％、０．５から１５重量％、または１から１０重量％などの範囲内で選択することもできる。
【００２６】
示されるように、本発明のアルコキシシラン官能性ポリマーを形成する成分は、分子内環状エステルをさらに含む。分子内環状エステルは、例えば環状モノエステルまたはジエステルを含むことができる。分子内環状エステルの非限定的な例には、ラクトン、ラクチド、グリコリド、またはこれらの組合せが含まれる。「ラクトン」は、２個またはそれよりも多くの炭素原子、および単一の酸素原子を有し、ケトン基が、他の酸素に隣接する炭素のうちの１つにある、環構造を有する環状エステルを指す。「ラクチド」は、２分子またはそれよりも多くの乳酸から得られる環状ジエステルを指し、「グリコリド」は、２個のグリコール酸分子からの２個の水分子の脱水によって得られる環状エステルを指す。適切なラクトンの非限定的な例には、ε−カプロラクトン、β−プロピオラクトン、γ−ブチロラクトン、δ−バレロラクトン、およびこれらの組合せが含まれる。適切なラクチドの非限定的な例には、Ｌ−ラクチド、Ｄ−ラクチド、ＤＬ−ラクチド、およびこれらの組合せが含まれる。
【００２７】
ラクトン、ラクチド、および／またはグリコリドは、アルコキシシラン官能性ポリマーを形成するのに使用される反応性成分の全重量に対して、少なくとも１０重量％、少なくとも３０重量％、少なくとも５０重量％、または少なくとも７０重量％を構成することができる。ラクトン、ラクチド、および／またはグリコリドは、アルコキシシラン官能性ポリマーを形成するのに使用される反応性成分の全重量に対して、最大で９５重量％、最大で９０重量％、または最大で８５重量％を構成することができる。ラクトン、ラクチド、および／またはグリコリドの量は、アルコキシシラン官能性ポリマーを形成するのに使用される反応性成分の全重量に対して、１０から９５重量％、５０から９５重量％、または７０から９０重量％などの範囲内で選択することもできる。
【００２８】
本発明のアルコキシシラン官能性ポリマーを形成する成分は、イソシアネート官能性化合物も含む。イソシアネート官能性化合物は、脂肪族および芳香族イソシアネート官能性化合物から選択することができ、１個または複数のイソシアネート官能基を含むことができる。適切なイソシアネート官能性化合物の非限定的な例は、Ｒ−ＮＣＯ（式中、Ｒはアルキル、アリール、またはアルキルアリール基である）によって表される。
【００２９】
前述のように、イソシアネート官能性化合物は、１個または複数のアルコキシシラン基を含むこともできる。例えば、アルコキシシラン基を含むイソシアネート官能性化合物は、
【化２】
2020522402.tif 000004
（式中、ａは１から３の数値であり、Ｒはアルキレン基であり、Ｗはアルキル基であり、Ｙはアルコキシ基である）によって表すことができる。例えば本発明により使用することができるアルコキシシラン基を有する市販のイソシアネート官能性化合物は、Ｍｏｍｅｎｔｉｖｅ  Ｐｅｒｆｏｒｍａｎｃｅ  ＭａｔｅｒｉａｌｓによりＳＩＬＱＵＥＳＴ（登録商標）Ａ−ｌｉｎｋ  ３５という商標名で販売されている。
【００３０】
一部の実施例では、本発明のアルコキシシラン官能性ポリマーを形成する成分は、２種またはそれよりも多くの異なるイソシアネート官能性化合物を含む。例えば、本発明のアルコキシシラン官能性ポリマーを形成する成分は、アルコキシシラン基を含む第１のイソシアネート官能性化合物と、芳香族基を含みかつ第１のイソシアネート化合物とは異なる第２のイソシアネート官能性化合物とを含むことができる。第２のイソシアネート官能性化合物は、アルコキシシラン基を含まないと理解される。
【００３１】
イソシアネート官能性化合物は、アルコキシシラン官能性ポリマーを形成するのに使用される反応性成分の全重量に対して、少なくとも０．１重量％、少なくとも１重量％、または少なくとも５重量％を構成することができる。イソシアネート官能性化合物は、アルコキシシラン官能性ポリマーを形成するのに使用される反応性成分の全重量に対して、最大で５０重量％、最大で４０重量％、最大で３０重量％、最大で２０重量％、または最大で１５重量％を構成することができる。イソシアネート官能性化合物の量は、アルコキシシラン官能性ポリマーを形成するのに使用される反応性成分の全重量に対して、０．１から５０重量％、１から２０重量％、または５から１５重量％などの範囲内で選択することもできる。
【００３２】
本発明のアルコキシシラン官能性ポリマーの調製中、活性水素官能性化合物は一般に、最初にラクトン、ラクチド、および／またはグリコリドと反応する。この反応は、ラクトン、ラクチド、および／またはグリコリドを開環すると理解される。次いで活性水素官能性化合物と、ラクトン、ラクチド、および／またはグリコリドとを反応させることによって形成された反応生成物を、１種または複数のイソシアネート官能性化合物と反応させて、本発明のアルコキシシラン官能性ポリマーを生成してもよい。前述の反応ステップは、第１のステップが１２０℃から１４０℃の範囲内、第２のステップが６０℃から８０℃の範囲内の温度などの加熱下で行うことができる。例えば反応は、ＴｈｅｒｍｏＳｃｉｅｎｔｉｆｉｃ  Ｎｉｃｏｌｅｔ  ｉＳ５  ＦＴ−ＩＲなどのＦＴ−ＩＲ分光計を使用して、ＩＲ分光法が特徴的なラクトン、ラクチド、またはグリコリド帯の不在を示すまで、１３０℃の温度で、第１のステップで行うことができる。次いで第２のステップでは、反応は、ＴｈｅｒｍｏＳｃｉｅｎｔｉｆｉｃ  Ｎｉｃｏｌｅｔ  ｉＳ５  ＦＴ−ＩＲなどのＦＴ−ＩＲ分光計を使用して、ＩＲ分光法が特徴的なＮＣＯ帯の不在を示すまで、７０℃の温度で行うことができる。
【００３３】
さらに前述の成分は、必要に応じて、触媒の存在下で反応させることができる。例えば、活性水素官能性化合物と、ラクトン、ラクチド、および／またはグリコリドとの間の反応は、触媒の存在下で行うことができる。適切な触媒の非限定的な例には、金属および塩触媒が含まれる。
【００３４】
前述の成分は、必要に応じて、有機溶剤中で混合し反応させることもできる。本明細書で使用される「有機溶剤」という用語は、５０重量％よりも多く最大で１００重量％の有機溶剤化合物を含む液体媒体を指す。適切な有機溶剤化合物の非限定的な例には、極性有機溶剤化合物、例えば、グリコール、グリコールエーテルアルコール、アルコールなどのプロトン性有機溶剤化合物；ならびにケトン、グリコールジエーテル、エステル、およびジエステルなどの非プロトン性有機溶剤化合物が含まれる。有機溶剤化合物のその他の非限定的な例には、芳香族および脂肪族炭化水素などの非極性溶剤化合物が含まれる。有機溶剤として使用される液体媒体は、水を実質的に含まなくてもよく、または液体媒体の全重量に対して、最大で５０重量％未満の量で水を含むことができる。本発明によれば、そのような液体媒体は、液体媒体の全重量に対して、４０重量％未満の水、または３０重量％未満の水、または２０重量％未満の水、または１０重量％未満の水、または５重量％未満の水を含むことができる。
【００３５】
アルコキシシラン官能性ポリマーは、少なくとも５００ｇ／ｍｏｌ、または少なくとも１，０００ｇ／ｍｏｌ、または少なくとも１，５００ｇ／ｍｏｌ、または少なくとも２，０００ｇ／ｍｏｌの重量平均分子量を有することができる。重量平均分子量は、Ｗａｔｅｒｓ  ４１０示差屈折計（ＲＩ検出器）および較正用ポリスチレン標準物質を備えたＷａｔｅｒｓ  ２６９５分離モジュールを使用する、ゲル透過クロマトグラフィによって決定される。テトラヒドロフラン（ＴＨＦ）が、１ｍｌ／分の流量で溶離液として使用され、２つのＰＬ  Ｇｅｌ  Ｍｉｘｅｄ  Ｃカラムが分離のために使用される。
【００３６】
一部の非限定的な実施例では、アルコキシシラン官能性ポリマーを形成する成分は：ヒドロキシル基を有する活性水素官能性化合物；ラクトン、ラクチド、またはグリコリド；およびアルコキシシラン基を有するイソシアネート官能性化合物を含む。そのような成分から得ることが可能なポリマーの例は、下記の化学式（Ｉ）：
【化３】
2020522402.tif 000005
によって表される。
【００３７】
化学式（Ｉ）に関して、ｎは５から５０の数値であり、Ｒ１はアルキル基、アリール基、またはアルキルアリール基であり、Ｒ２およびＲ３はそれぞれ独立してアルキレン基であり、Ｚは、
【化４】
2020522402.tif 000006
（式中、ａは１から３の数値であり、Ｗはアルキル基であり、Ｙはアルコキシ基である）
によって表される基である。Ｒ２のアルキレンは一般に、エステル基によって割り込まれると理解される。
【００３８】
別の非限定的な実施例では、アルコキシシラン官能性ポリマーを形成する成分は：アミノ基と、少なくとも２個のアルコキシシラン基とを有する活性水素官能性化合物；ラクトン、ラクチド、またはグリコリド；およびアルコキシシラン基を含まないイソシアネート官能性化合物を含む。そのようなポリマーの例は、下記の化学式（ＩＩ）：
【化５】
2020522402.tif 000007
によって表される。
【００３９】
化学式（ＩＩ）に関して、ｎは５から５０の数値であり、Ｒ４およびＲ５はそれぞれ独立してアルキレン基であり、Ｘはアルキル基、アリール基、またはアルキルアリール基であり、各Ｚは独立して、
【化６】
2020522402.tif 000008
（式中、ａは１から３の数値であり、Ｒ６はアルキレン基であり、Ｗはアルキル基であり、Ｙはアルコキシ基である）
によって表される基である。Ｒ５のアルキレンは一般に、エステル基により割り込まれると理解される。
【００４０】
前述のように、活性水素官能性化合物は、１個または複数、例えば２個またはそれよりも多くのヒドロキシル基、アミノ基、および／またはチオール基を有する活性水素官能性ポリマーを含むことができる。例えば、アルコキシシラン官能性ポリマーを形成する成分は：分子当たり少なくとも３個のヒドロキシル基を有する活性水素官能性ポリマー；ラクトン、ラクチド、またはグリコリド；およびアルコキシシラン基を有する少なくとも１種のイソシアネート官能性化合物を含むことができる。得られるアルコキシシラン官能性ポリマーは、アルコキシシラン基を有する少なくとも１つの末端および／またはペンダント鎖を含む。アルコキシシラン基を有する末端および／またはペンダント鎖の例は、化学式（ＩＩＩ）：
【化７】
2020522402.tif 000009
によって表すことができる。
【００４１】
化学式（ＩＩＩ）に関して、ｎは５から５０の数値であり、Ｒ７およびＲ８はそれぞれ独立してアルキレン基であり、Ｚは、
【化８】
2020522402.tif 000010
（式中、ａは１から３の数値であり、Ｗはアルキル基であり、Ｙはアルコキシ基である）
によって表される基である。化学式（ＩＩＩ）によって表されるアルコキシシラン官能性鎖は、本発明のポリマーの一方または両方の末端に、および側鎖（複数可）に位置することができる。
【００４２】
アルコキシシラン基を含まない追加のイソシアネート官能性化合物は、反応混合物中で利用可能なヒドロキシル基の一部と反応するのに使用することもできる。アルコキシシラン基を含まないイソシアネート官能性化合物の例は、Ｒ−ＮＣＯ（式中、Ｒはアルキル、アリール、またはアルキルアリール基であり、これらは上述の任意のアルキル、アリール、またはアルキルアリール基とすることができる）によって表すことができる。得られたアルコキシシラン官能性ポリマーは、化学式（ＩＩＩ）によって表されるアルコキシシラン基を有する少なくとも１つの末端および／またはペンダント鎖、ならびに化学式（ＩＶ）：
【化９】
2020522402.tif 000011
によって表される少なくとも１つの末端および／またはペンダント鎖を含むことができる。
【００４３】
化学式（ＩＶ）に関して、ｎは５から５０の数値であり、Ｒ９はアルキレン基であり、Ｘはアルキル基、アリール基、またはアルキルアリール基である。化学式（ＩＶ）によって表されるアルコキシシラン官能性鎖は、化学式（ＩＩＩ）によって表されるようなアルコキシシラン基を有する少なくとも１つの末端および／またはペンダント鎖も本発明のポリマー上に位置することを前提として、本発明のポリマーの一方もしくは両方の末端に、および／または側鎖（複数可）上に位置することができる。
【００４４】
本発明はさらに、前述のアルコキシシラン官能性ポリマーを含むコーティング組成物を対象とする。コーティング組成物は、本発明による、あるタイプのアルコキシシラン官能性ポリマーを含むことができる。あるいは、コーティング組成物は、本発明による前述の種々のタイプのアルコキシシラン官能性ポリマーの混合物を含むことができる。
【００４５】
本発明のアルコキシシラン官能性ポリマーは、コーティング組成物の全重量に対して、少なくとも０．０５重量％または少なくとも０．１重量％を構成することができる。本発明のアルコキシシラン官能性ポリマーは、コーティング組成物の全重量に対して、最大で１０重量％、最大で８重量％、最大で５重量％、または最大で３重量％を構成することができる。アルコキシシラン官能性ポリマーの量は、コーティング組成物の全重量に対して、０．０５から１０重量％、０．０５から８重量％、または０．１から３重量％などの範囲内で選択することもできる。
【００４６】
本発明によるコーティング組成物は、有機溶剤も含む。有機溶剤は、前述の有機溶剤のいずれかを含むことができる。有機溶剤は、コーティング組成物の全重量に対して、少なくとも５０重量％、少なくとも７５重量％、少なくとも９０重量％、少なくとも９５重量％、または少なくとも９８重量％を構成することができる。
【００４７】
コーティング組成物は、必要に応じて、酸触媒、塩基触媒、またはこれらの組合せなどの触媒をさらに含むことができる。酸触媒は、カルボン酸、ハロゲン化水素、硫酸、硝酸、またはこれらの組合せを含むことができるがこれらに限定されない。適切なカルボン酸の非限定的な例には、ギ酸、酢酸、プロピオン酸、酪酸、カプリン酸、安息香酸、およびこれらの組合せが含まれ、ハロゲン化水素の非限定的な例には、フッ化水素、塩化水素、臭化水素、およびこれらの組合せが含まれるが、これらに限定されない。さらに、塩基触媒の非限定的な例には、水酸化アンモニウム、Ｎ，Ｎ−ジメチルベンゼニルアミン、水酸化ナトリウム、炭酸ナトリウム、およびこれらの組合せが含まれる。
【００４８】
本発明のコーティング組成物は、その他の必要に応じた材料を含むこともできる。例えば、コーティング組成物は、着色剤を含むこともできる。本明細書で使用される「着色剤」は、色および／またはその他の不透明度および／またはその他の視覚効果を組成物に与える任意の物質を指す。着色剤は、個別の粒子、分散体、溶液、および／または薄片など、任意の適切な形でコーティングに添加することができる。単一の着色剤または２種もしくはそれよりも多くの着色剤の混合物を、本発明のコーティングで使用することができる。
【００４９】
例示的な顔料および／または顔料組成物には、カルバゾールジオキサジン粗製顔料、アゾ、モノアゾ、ジアゾ、ナフトールＡＳ、塩タイプ（薄片）、ベンゾイミダゾロン、イソインドリノン、イソインドリン、および多環式フタロシアニン、キナクリドン、ペリレン、ペリノン、ジケトピロロピロール、チオインジゴ、アントラキノン、インダントロン、アントラピリミジン、フラバントロン、ピラントロン、アンサントロン、ジオキサジン、トリアリールカルボニウム、キノフタロン顔料、ジケトピロロピロールレッド（「ＤＰＰＢＯレッド」）、二酸化チタン、カーボンブラック、およびこれらの混合物または組合せが含まれるが、これらに限定されない。「顔料」および「着色充填剤」という用語は、互換的に使用することができる。
【００５０】
例示的な染料には、溶剤および／または水性ベースのもの、例えばフタログリーンまたはブルー、酸化鉄、バナジン酸ビスマス、およびこれらの混合物または組合せが含まれるが、これらに限定されない。
【００５１】
例示的な色味剤には、Ｄｅｇｕｓｓａ，Ｉｎｃ．から市販されているＡＱＵＡ−ＣＨＥＭ  ８９６、Ｅａｓｔｍａｎ  Ｃｈｅｍｉｃａｌ，Ｉｎｃ．のＡｃｃｕｒａｔｅ  Ｄｉｓｐｅｒｓｉｏｎｓ部門から市販されているＣＨＡＲＩＳＭＡ  ＣＯＬＯＲＡＮＴＳおよびＭＡＸＩＴＯＮＥＲ  ＩＮＤＵＳＴＲＩＡＬ  ＣＯＬＯＲＡＮＴＳなど、水ベースのまたは水混和性の担体に分散された顔料が含まれるが、これらに限定されない。
【００５２】
本発明のコーティング組成物と共に使用することができる材料の、他の非限定的な例には、可塑剤と、耐摩耗粒子と、マイカ、タルク、クレイ、および無機鉱物を含むが、これらに限定されない充填剤と、抗酸化剤、界面活性剤、流動および表面制御剤、チキソトロープ剤、反応性希釈剤、反応阻害剤、およびその他の通例の補助剤とが含まれる。
【００５３】
本発明のコーティング組成物は、前述のもの以外の追加の樹脂および／または架橋剤を含まなくてもよいと理解される。あるいは、本発明のコーティング組成物は、追加の樹脂および／または架橋剤を含むことができる。追加の樹脂は、当技術分野で公知の様々な熱可塑性および／または熱硬化性樹脂のいずれかを含むことができる。本明細書で使用される「熱硬化性」という用語は、硬化処理または架橋後に不可逆的に「硬化する」樹脂を指し、ポリマー鎖が共有結合によって一緒になって接合される。この性質は通常、例えば熱または放射線によってしばしば誘発される架橋反応に関連付けられる。硬化処理または架橋反応は、周囲条件下で実施されてもよい。一度硬化すると、熱硬化性樹脂は、熱を加えた後に溶融しなくなり、溶剤に不溶性である。示されるように、追加の樹脂は熱可塑性樹脂を含むこともできる。本明細書で使用される「熱可塑性」という用語は、共有結合によって接合されず、それによって加熱後に液体流動を起こし得、かつ溶剤に可溶性であるポリマー成分を含む樹脂を指す。
【００５４】
追加の樹脂は、例えば、ポリウレタン、アクリルポリマー、ポリエステルポリマー、ポリアミドポリマー、ポリエーテルポリマー、ポリシロキサンポリマー、エポキシ樹脂、ビニル樹脂、これらのコポリマー、およびこれらの混合物から選択することができる。熱硬化性樹脂は、典型的には反応性官能基を含む。反応性官能基は、カルボン酸基、アミン基、エポキシド基、アルコキシ基、ヒドロキシル基、チオール基、カルバメート基、アミド基、尿素基、イソシアネート基（ブロックイソシアネート基を含む）、およびこれらの組合せを含むことができるが、これらに限定されない。
【００５５】
熱硬化性樹脂を含有するコーティング組成物は、典型的には、熱硬化性樹脂上の官能基と反応する、当技術分野に公知の架橋剤を含む。本明細書で使用される「架橋剤」という用語は、その他の官能基に対して反応性がある２個またはそれよりも多くの官能基を含み、かつ化学結合を介して２個またはそれよりも多くのモノマーまたはポリマー分子と連結することが可能な分子を指す。熱硬化性樹脂は、それ自体に対して反応性がある官能基を有することもでき；このように、そのような樹脂は自己架橋する。
【００５６】
架橋剤の非限定的な例には、カルボジイミド、ポリヒドラジド、アジリジン、エポキシ樹脂、アルキル化カルバメート樹脂、（メタ）アクリレート、イソシアネート、ブロックイソシアネート、ポリ酸、ポリアミン、ポリアミド、アミノプラスト、メラミン、ヒドロキシアルキル尿素、ヒドロキシアルキルアミド、およびこれらの任意の組合せが含まれる。
【００５７】
一部の実施例では、本発明のコーティング組成物はさらに、アルコキシ基を有する１種または複数の追加のシリコーンポリマーを含む。本発明のコーティング組成物と共に使用することができる市販のシリコーンポリマーは、Ｄｏｗ  Ｃｏｒｎｉｎｇにより、ＤＯＷ  ＣＯＲＮＩＮＧ（登録商標）３０７４  ＩＮＴＥＲＭＥＤＩＡＴＥ、ＤＯＷ  ＣＯＲＮＩＮＧ（登録商標）３０３７  ＩＮＴＥＲＭＥＤＩＡＴＥ、ＤＯＷ  ＣＯＲＮＩＮＧ（登録商標）ＵＳ−ＣＦ−２４０３、ＤＯＷ  ＣＯＲＮＩＮＧ（登録商標）ＵＳ−ＣＦ  ２４０５、およびＤＯＷ  ＣＯＲＮＩＮＧ（登録商標）ＲＳＮ−５３１４という商標名で、またＷａｃｋｅｒによりＳＩＬＲＥＳ（登録商標）ＩＣ  ２３５という商標名で販売されている。市販のシリコーンポリマーは、信越化学によってもＫＲ−５１０、Ｘ−４０−９２２７、ＫＲ−４８０、ＫＲ−３１１、およびＫＲ−３００という商標名で販売されている。本発明のコーティング組成物と共に使用することができるシリコーンポリマーのその他の非限定的な例は、参照により本明細書に組み込まれる米国特許出願公開第２０１６／０２８０９５５号、段落［００１１］から［００７５］およびそこに記述される実施例に開示されている。
【００５８】
本発明のコーティング組成物は、前述のようにアルコキシシラン官能性ポリマーを形成し、次いでポリマーを有機溶剤に混合することによって、調製することができる。あるいは有機溶剤は、重合ステップに直接導入することができる。必要に応じて、その他の前述の成分のいずれかを、ポリマーと混合することができる。次いでコーティング組成物は、基板上に少なくとも部分的に塗布することができる。本発明のコーティング組成物は、コーティング産業で公知の広範な基板に塗布することができる。
【００５９】
適切な基板の非限定的な例には、自動車用基板、工業用基板、包装基板、航空機および航空機構成部品、船舶用基板および構成部品、例えば船、大型船、陸上および海上用設備、木質フローリングおよび家具、アパレル、ハウジングおよび回路基板を含むエレクトロニクス、ガラスおよびトランスペアレンシー、ゴルフボールを含むスポーツ用設備などが含まれる。これらの基板は、例えば金属性または非金属性とすることができる。さらに、本発明のコーティング組成物でコーティングされた基板は、典型的には少なくとも１つの平面を有し、しばしば２つの対向する面を有する。いずれか一方または両方の面は、本発明のコーティングでコーティングされてもよい。
【００６０】
非金属性基板には、ポリマー、プラスチック、ポリオレフィン、セルロース、ポリスチレン、ポリアクリル、ポリ（エチレンナフタレート）、ナイロン、ＥＶＯＨ、ポリ乳酸、ポリカーボネート、ポリカーボネートとアクリロニトリルブタジエンスチレンコポリマーとのブレンド（ＰＣ／ＡＢＳ）、木材、ベニア、複合木材、パーティクルボード、中密度ファイバーボード、セメント、石、サファイヤ、ガラス、紙、厚紙、織物、皮革であって合成および天然のものなどが含まれる。
【００６１】
適切なプラスチック基板の特定の非限定的な例には、ポリオール（アリルカーボネート）モノマー、例えばジエチレングリコールビス（アリルカーボネート）などのアリルジグリコールカーボネートであり、モノマーが、ＰＰＧ  Ｉｎｄｕｓｔｒｉｅｓ，Ｉｎｃ．によりＣＲ−３９という商標名で販売されているもの；例えばポリウレタンプレポリマーとジアミン硬化剤とを反応させることによって調製された、ポリ尿素−ポリウレタン（ポリ尿素ウレタン）ポリマーであり、そのような１種のポリマー用の組成物は、ＰＰＧ  Ｉｎｄｕｓｔｒｉｅｓ，Ｉｎｃ．によりＴＲＩＶＥＸ（登録商標）という商標名で販売されているもの；ポリオール（メタ）アクリロイル末端カーボネートモノマー；ジエチレングリコールジメタクリレートモノマー；エトキシ化フェノールメタクリレートモノマー；ジイソプロペニルベンゼンモノマー；エトキシ化トリメチロールプロパントリアクリレートモノマー；エチレングリコールビスメタクリレートモノマー；ポリ（エチレングリコール）ビスメタクリレートモノマー；ウレタンアクリレートモノマー；ポリアミド；トリアセテート（ＴＡＣ）；シクロオレフィンポリマー（ＣＯＰ）；ポリ（エトキシ化ビスフェノールＡジメタクリレート）；ポリ（酢酸ビニル）；ポリ（ビニルアルコール）；ポリ（塩化ビニル）；ポリ（塩化ビニリデン）；ポリエチレン；ポリプロピレン；ポリウレタン；ポリチオウレタン；熱可塑性ポリカーボネート、例えばビスフェノールＡおよびホスゲンから誘導されたカーボネート連結樹脂であり、そのような１種の材料は、ＬＥＸＡＮという商標名で販売されているもの；ポリエステル、例えばＭＹＬＡＲという商標名で販売されている材料；ポリ（エチレンテレフタレート）：ポリビニルブチラール；ポリ（メチルメタクリレート）、例えばＰＬＥＸＩＧＬＡＳという商標名で販売されている材料、多官能性イソシアネートとポリチオールまたはポリエピスルフィドモノマーとを反応させることによって調製されたポリマーであり、ホモ重合された、またはポリチオール、ポリイソシアネート、ポリイソチオシアネート、および必要に応じてエチレン性不飽和モノマーもしくはハロゲン化芳香族含有ビニルモノマーと共重合および／または三元重合されたものから調製された、基板が含まれる。そのようなモノマーのコポリマー、ならびに記述されるポリマーおよびコポリマーとその他のポリマーとのブレンドもまた、例えば相互貫入する網状構造生成物を形成するために、使用することができる。
【００６２】
金属性基板の例には、スズ、鋼（とりわけ、電気亜鉛めっき鋼、冷間圧延鋼、溶融亜鉛めっき鋼を含む）、アルミニウム、アルミニウム合金、亜鉛−アルミニウム合金、亜鉛−アルミニウム合金でコーティングされた鋼、およびアルミニウムめっき鋼が含まれるが、これらに限定されない。金属性基板は、高度に研磨されたステンレス鋼基板を含むこともできる。
【００６３】
ガラス基板の非限定的な例には、ソーダ石灰シリカガラス、例えば従来の色味のないソーダ石灰ガラス、すなわち「クリアガラス」、または色味の付いたもしくはその他の手法で着色されたガラス、ホウケイ酸ガラス、アルミノシリケートガラス、例えばＧＯＲＩＬＬＡ（登録商標）ガラス（Ｃｏｒｎｉｎｇ，Ｉｎｃ．から市販されている）またはＤｒａｇｏｎｔｒａｉｌ（登録商標）ガラス（旭硝子株式会社から市販されている）、鉛ガラス、強化、非強化、アニール、または熱強化ガラスが含まれる。ガラスは、従来のフロートガラスまたは板ガラスなど、任意のタイプのものであってもよく、透明ガラス基板などの任意の光学的性質を有する任意の組成のものであってもよい。
【００６４】
本発明のコーティング組成物は、家庭用エレクトロニクス製品に見られるガラス基板、プラスチック基板、およびこれらの組合せに適用される場合、特に有用である。基板は、透明とすることができ、少なくとも１つの平面を有することができる。例えば、本発明のコーティング組成物は、人の指で制御することができるラップトップ、タブレット、携帯電話、その他の手持ち式電子デバイスなどに見られる、ガラスおよび／またはプラスチック基板に塗布することができる。したがって、そのようなデバイスのガラスおよび／またはプラスチック基板は、タッチスクリーンまたはディスプレイを含むことができる。
【００６５】
本発明のコーティング組成物は、噴霧、スピンコーティング、浸漬コーティング、またはこれらの組合せを含むがこれらに限定されない当技術分野で公知の様々な手段によって塗布することができる。コーティング組成物が基板に塗布された後、組成物を周囲条件で、熱で、または化学線などのその他の手段で、乾燥しまたは硬化して、コーティングを形成することができる。一部の実施例では、本発明のコーティング組成物は、５０℃から１５０℃、または７５℃から１２５℃、または９０℃から１１０℃の範囲内の温度で加熱されて、基板の表面上にコーティングを形成する。
【００６６】
本明細書で使用される「周囲条件」という用語は、周囲の環境の条件（例えば、基板が置かれる部屋または屋外環境の温度、湿度、および圧力）を指す。「化学線」という用語は、化学反応を開始することができる電磁放射線を指す。化学線には、可視光、紫外（ＵＶ）光、Ｘ線、およびガンマ放射線が含まれるが、これらに限定されない。
【００６７】
本発明のコーティングは、塗布し、硬化して、２ｎｍから５０ｎｍ、または５ｎｍから２５ｎｍ、または１０ｎｍから２０ｎｍの乾燥膜厚とすることができる。
【００６８】
本発明のコーティング組成物は、基板の表面上に直接塗布して、基板の表面に直接コーティング層を形成することができると理解される。あるいは、本発明のコーティング組成物は、タッチスクリーンまたはディスプレイを含む電子デバイスの表面に形成された第１のコーティング層など、第１のコーティング層上に塗布することができる。したがって、本発明のコーティング組成物は、第１のコーティング層上に塗布し、硬化して、第２のトップコーティング層を形成することができる。
【００６９】
本明細書に記述されるコーティング組成物から堆積されたコーティングは、良好な防指紋特性を示すことがわかった。すなわち、本発明のコーティングは、基板の表面の指の跡および汚れを低減させまたは防止することができる。コーティングは、水接触角の測定に基づいて、良好な耐久性も示す。水接触角は、ＡＳＴ  Ｐｒｏｄｕｃｔｓ，Ｉｎｃ．から入手可能なＶＣＡオプティマ接触角測定システムにより、ＶＣＡオプティマ接触角測定システムの取扱説明書に従って、決定される。本明細書に記述されるコーティング組成物から堆積されたコーティングは、良好な接着を含むがこれに限定されない、コーティングに望まれるその他の性質も示す。
【００７０】
下記の実施例を、本発明の概略的な原理を実証するために提示する。本発明は、提示される特定の実施例に限定されると見なすべきではない。実施例における全ての部およびパーセンテージは、他に指示しない限り重量によるものである。
【実施例】
【００７１】
（実施例１）
アルコキシシラン官能性ポリマーの調製
アルコキシシラン官能性ポリマーを、表１に列挙される成分から調製した。
【表１】
2020522402.tif 000012
1イソシアナトプロピルトリメトキシシラン、Momentive  Performance  Materialsから市販されている。
【００７２】
投入物Ａを、モーター駆動式ステンレス鋼撹拌ブレード、水冷式凝縮器、窒素ブランケット、および温度フィードバック制御デバイスを通して接続された温度計を備える加熱マントルを備えた、５００ｍＬの４つ口フラスコに添加した。反応混合物を１３０℃に加熱し、ＴｈｅｒｍｏＳｃｉｅｎｔｉｆｉｃ  Ｎｉｃｏｌｅｔ  ｉＳ５  ＦＴ−ＩＲを使用して特徴的なラクチド帯（９３６ｃｍ−１）の不在をＩＲ分光法が示すまで１３０℃で保持した。反応終了後、反応混合物を７０℃に冷却した。次いで、投入物Ｂを７０℃で添加し、その後、投入物Ｃを３０分間にわたり添加した。投入物Ｄを、次に投入物Ｃの濯ぎ液としてフラスコに添加した。反応混合物を、ＴｈｅｒｍｏＳｃｉｅｎｔｉｆｉｃ  Ｎｉｃｏｌｅｔ  ｉＳ５  ＦＴ−ＩＲを使用して特徴的なＮＣＯ帯（２２６９ｃｍ−１）の不在をＩＲ分光法が示すまで、７０℃に保持した。反応生成物を室温に冷却し、ペイントストレイナーに通して濾過した。得られたシラン官能性ポリエステルは、５４．５７％の固形分、および２５４５ｇ／ｍｏｌの重量平均分子量（Ｍｗ）を有していた。
【００７３】
重量平均分子量を、Ｗａｔｅｒｓ  ４１０示差屈折計（ＲＩ検出器）およびポリスチレン標準物質を備えたＷａｔｅｒｓ  ２６９５分離モジュールを使用する、ゲル透過クロマトグラフィによって決定した。テトラヒドロフラン（ＴＨＦ）を、１ｍｌ／分の流量で溶離液として使用し、２つのＰＬ  Ｇｅｌ  Ｍｉｘｅｄ  Ｃカラムを分離のために使用した。
（実施例２）
アルコキシシラン官能性ポリマーの調製
【００７４】
アルコキシシラン官能性ポリマーを、表２に列挙する成分から調製した。
【表２】
2020522402.tif 000013
【００７５】
投入物Ａを、モーター駆動式ステンレス鋼撹拌ブレード、水冷式凝縮器、窒素ブランケット、および温度フィードバック制御デバイスを通して接続された温度計を備える加熱マントルを備えた、５００ｍＬの４つ口フラスコに添加した。反応混合物を１３０℃に加熱し、ＴｈｅｒｍｏＳｃｉｅｎｔｉｆｉｃ  Ｎｉｃｏｌｅｔ  ｉＳ５  ＦＴ−ＩＲを使用して特徴的なε−カプロラクトン二重ピーク帯（８５０および８６０ｃｍ−１）の不在をＩＲ分光法が示すまで１３０℃で保持した。反応終了後、反応混合物を７０℃に冷却した。７０℃で、投入物Ｂを３０分間にわたり添加し、その後、投入物Ｃで濯いだ。反応混合物を、ＴｈｅｒｍｏＳｃｉｅｎｔｉｆｉｃ  Ｎｉｃｏｌｅｔ  ｉＳ５  ＦＴ−ＩＲを使用して特徴的なＮＣＯ帯（２２６９ｃｍ−１）の不在をＩＲ分光法が示すまで、７０℃に保持した。反応生成物を室温に冷却し、ペイントストレイナーに通して濾過した。得られたシラン官能性ポリエステルは、５４．１８％の固形分および２９３３ｇ／ｍｏｌのＭｗを有していた。Ｍｗを、実施例１に記述したように決定した。
（実施例３）
アルコキシシラン官能性ポリマーの調製
【００７６】
アルコキシシラン官能性ポリマーを、表３に列挙する成分から調製した。
【表３】
2020522402.tif 000014
【００７７】
投入物Ａを、モーター駆動式ステンレス鋼撹拌ブレード、水冷式凝縮器、窒素ブランケット、および温度フィードバック制御デバイスを通して接続された温度計を備える加熱マントルを備えた、５００ｍＬの４つ口フラスコに添加した。反応混合物を１３０℃に加熱し、ＴｈｅｒｍｏＳｃｉｅｎｔｉｆｉｃ  Ｎｉｃｏｌｅｔ  ｉＳ５  ＦＴ−ＩＲを使用して特徴的なε−カプロラクトン二重ピーク帯（８５０および８６０ｃｍ−１）の不在をＩＲ分光法が示すまで１３０℃で保持した。反応終了後、反応混合物を７０℃に冷却した。７０℃で、投入物Ｂを３０分間にわたり添加し、その後、投入物Ｃを３０分間にわたり添加した。投入物Ｄを、投入物Ｃの濯ぎ液としてフラスコに添加した。次いで反応混合物を、ＴｈｅｒｍｏＳｃｉｅｎｔｉｆｉｃ  Ｎｉｃｏｌｅｔ  ｉＳ５  ＦＴ−ＩＲを使用して特徴的なＮＣＯ帯（２２６９ｃｍ−１）の不在をＩＲ分光法が示すまで、７０℃に保持した。反応生成物を室温に冷却し、ペイントストレイナーに通して濾過した。得られたシラン官能性ポリエステルは、５８．２０％の固形分および１４１３ｇ／ｍｏｌのＭｗを有していた。Ｍｗを、実施例１に記述したように決定した。
（実施例４）
アルコキシシラン官能性ポリマーの調製
【００７８】
アルコキシシラン官能性ポリマーを、表４に列挙する成分から調製した。
【表４】
2020522402.tif 000015
2ヒドロキシル官能性ポリオレフィン油、Baker  Hughesから市販されている。
【００７９】
投入物Ａを、モーター駆動式ステンレス鋼撹拌ブレード、水冷式凝縮器、窒素ブランケット、および温度フィードバック制御デバイスを通して接続された温度計を備える加熱マントルを備えた、５００ｍＬの４つ口フラスコに添加した。反応混合物を１３０℃に加熱し、ＴｈｅｒｍｏＳｃｉｅｎｔｉｆｉｃ  Ｎｉｃｏｌｅｔ  ｉＳ５  ＦＴ−ＩＲを使用して特徴的なε−カプロラクトン二重ピーク帯（８５０および８６０ｃｍ−１）の不在をＩＲ分光法が示すまで１３０℃で保持した。反応終了後、反応混合物を７０℃に冷却した。７０℃で、投入物Ｂを３０分間にわたり添加し、その後、投入物Ｃで濯いだ。次いで反応混合物を、ＴｈｅｒｍｏＳｃｉｅｎｔｉｆｉｃ  Ｎｉｃｏｌｅｔ  ｉＳ５  ＦＴ−ＩＲを使用して特徴的なＮＣＯ帯（２２６９ｃｍ−１）の不在をＩＲ分光法が示すまで、７０℃に保持した。投入物Ｄを３０分間にわたり添加し、その後、投入物Ｅで濯いだ。反応混合物を、ＴｈｅｒｍｏＳｃｉｅｎｔｉｆｉｃ  Ｎｉｃｏｌｅｔ  ｉＳ５  ＦＴ−ＩＲを使用して特徴的なＮＣＯ帯（２２６９ｃｍ−１）の不在をＩＲ分光法が示すまで、７０℃で保持した。反応生成物を室温に冷却し、ペイントストレイナーに通して濾過した。得られたシラン官能性ポリエステルは、６０．１０％の固形分および６５００ｇ／ｍｏｌのＭｗを有していた。Ｍｗを、実施例１に記述したように決定した。
（実施例５〜８）
コーティング組成物の調製
【００８０】
４種の異なるコーティング組成物を、表５に示されるように、実施例１〜４のアルコキシシラン官能性ポリマーを用いて調製した。
【表５】
2020522402.tif 000016
【００８１】
実施例５〜８のそれぞれの表５に列挙された成分を、独立して、２５０ｍＬの容器に計量し、シェーカーで混合した。
（実施例９）
コーティングの塗布および評価
【００８２】
ソーダ石灰ガラス基板を、最初にイソプロピルアルコールで清浄化し、次いでｓｐｒａｙｍａｔｉｏｎを使用したプラズマ処理で、下記の条件で前処理した：ガン距離８インチ；ポット圧力６ｐｓｉ；霧化空気圧力２０ｐｓｉ；横断速度１０００；およびファン空気圧力３０ｐｓｉ。次いで実施例５〜８の組成物を含有する様々なコーティングを、独立して、基板の半分にわたって塗布し、一方で基板の残りの半分はコーティングしないまま維持した。基板のコーティングされた部分を１００℃で１０分間硬化して、基板のそれぞれにコーティングを形成した。
【００８３】
硬化したコーティングの水接触角を、ＡＳＴ  Ｐｒｏｄｕｃｔｓ，Ｉｎｃ．から入手可能なＶＣＡオプティマ接触角測定システムを使用して試験した。水接触角を、ＡＳＴＭ  Ｄ６２７９−１５に従いＴａｂｅｒモデル５７５０線形摩耗試験機を使用して、ＣＳ−１７またはその他のタイプのゴム棒を有する分当たり６０サイクルおよび加えた荷重１ｋｇで、乾式消しゴム摩耗試験を実施する前後に試験した。結果を表６に示す。
【表６】
2020522402.tif 000017
3初期水接触角(WCA)。
4500サイクルの消しゴム摩耗後の水接触角(WCA)。
51000サイクルの消しゴム摩耗後の水接触角(WCA)。
62000サイクルの消しゴム摩耗後の水接触角(WCA)。
【００８４】
コーティングを、ソーダ石灰ガラス上のコーティングされていない部分およびコーティングされた部分の指紋を比較することによって、および異なるコーティングされたソーダ石灰ガラス基板上の指紋を比較することによって、防指紋性能に関しても試験した。実施例５〜８の組成物から形成されたコーティングは全て、良好な防指紋性能を示した。図１は、実施例６の組成物でコーティングされた基板の、コーティングされた部分およびコーティングされていない部分の指紋を、種々の倍率で示す。図１に示されるように、基板のコーティングされた部分の指紋は、著しく低減された。
【００８５】
本発明は、下記の箇条書きも対象とする：
【００８６】
箇条書き１：  （ａ）  有機溶剤と、
（ｂ）  少なくとも１つのエステル結合と少なくとも１つのウレタン結合とを含むアルコキシシラン官能性ポリマーと
を含み、前記ポリマーが、
（ｉ）  ヒドロキシル基、アミノ基、チオール基、またはこれらの組合せを含む活性水素官能性化合物と、
（ｉｉ）  分子内環状エステルと、
（ｉｉｉ）  イソシアネート官能性化合物と
を含む成分から調製され、
前記活性水素官能性化合物（ｉ）、前記イソシアネート官能性化合物（ｉｉｉ）、または（ｉ）および（ｉｉｉ）の両方が、１個または複数のアルコキシシラン官能基を含む、コーティング組成物から調製された防指紋コーティングで少なくとも部分的にコーティングされた基板。
【００８７】
箇条書き２：  前記活性水素官能性化合物がヒドロキシル官能性化合物を含み、前記イソシアネート官能性化合物がアルコキシシラン官能基を含む、箇条書き１に記載の基板。
【００８８】
箇条書き３：  前記アルコキシシラン官能性ポリマーが、化学式（Ｉ）：
【化１０】
2020522402.tif 000018
によって表され、式中、ｎは５から５０の数値であり、Ｒ１はアルキル基、アリール基、またはアルキルアリール基であり、Ｒ２およびＲ３はそれぞれ独立してアルキレン基であり、Ｚは、
【化１１】
2020522402.tif 000019
［式中、ａは１から３の数値であり、Ｗはアルキル基であり、Ｙはアルコキシ基である］
によって表される基である、箇条書き１または２のいずれか１つに記載の基板。
【００８９】
箇条書き４：  前記分子内環状エステルが、ラクチド、ラクトン、グリコリド、またはこれらの組合せを含む、箇条書き１〜３のいずれか１つに記載の基板。
【００９０】
箇条書き５：  前記活性水素官能性化合物が、アミノ基と、少なくとも２個のアルコキシシラン基とを含む、箇条書き１に記載の基板。
【００９１】
箇条書き６：  前記イソシアネート官能性化合物が、アルコキシシラン基を含まない、箇条書き１または５のいずれか１つに記載の基板。
【００９２】
箇条書き７：  前記アルコキシシラン官能性ポリマーが、化学式（ＩＩ）：
【化１２】
2020522402.tif 000020
によって表され、式中、ｎは５から５０の数値であり、Ｒ４およびＲ５はそれぞれ独立してアルキレン基であり、Ｘはアルキル基、アリール基、またはアルキルアリール基であり、各Ｚは独立して、
【化１３】
2020522402.tif 000021
［式中、ａは１から３の数値であり、Ｒ６はアルキレン基であり、Ｗはアルキル基であり、Ｙはアルコキシ基である］
によって表される基である、箇条書き１、５または６のいずれか１つに記載の基板。
【００９３】
箇条書き８：  前記活性水素官能性化合物が、１個または複数のヒドロキシル基、アミノ基、チオール基、またはこれらの組合せを含む活性水素官能性ポリマーを含み、前記イソシアネート官能性化合物がアルコキシシラン基を含む、箇条書き１に記載の基板。
【００９４】
箇条書き９：  前記活性水素官能性ポリマーが、少なくとも３個のヒドロキシル官能基を含む分岐状ポリマーである、箇条書き８に記載の基板。
【００９５】
箇条書き１０：  前記アルコキシシラン官能性ポリマーを調製するための前記成分が、少なくとも２種のイソシアネート官能性化合物を含み、第１のイソシアネート官能性化合物がアルコキシシラン基を含み、第２のイソシアネート官能性化合物がアルコキシシラン基を含まない、箇条書き１、８または９のいずれか１つに記載の基板。
【００９６】
箇条書き１１：  前記アルコキシシラン官能性ポリマーが、化学式（ＩＩＩ）：
【化１４】
2020522402.tif 000022
によって表される少なくとも１つの末端および／またはペンダント鎖を含み、式中、ｎは５から５０の数値であり、Ｒ７およびＲ８はそれぞれ独立してアルキレン基であり、Ｚは、
【化１５】
2020522402.tif 000023
［式中、ａは１から３の数値であり、Ｗはアルキル基であり、Ｙはアルコキシ基である］
によって表される基である、箇条書き１および８〜１０のいずれか１つに記載の基板。
【００９７】
箇条書き１２：  前記アルコキシシラン官能性ポリマーが、化学式（ＩＶ）：
【化１６】
2020522402.tif 000024
によって表される少なくとも１つの末端および／またはペンダント鎖をさらに含み、式中、ｎは５から５０の数値であり、Ｒ９はアルキレン基であり、Ｘはアルキル基、アリール基、またはアルキルアリール基である、箇条書き１０または１１のいずれか１つに記載の基板。
【００９８】
箇条書き１３：  前記アルコキシシラン官能性ポリマーが、少なくとも５００ｇ／ｍｏｌの重量平均分子量を有する、箇条書き１〜１２のいずれか１つに記載の基板。
【００９９】
箇条書き１４：  前記コーティング組成物が、触媒をさらに含む、箇条書き１〜１３のいずれか１つに記載の基板。
【０１００】
箇条書き１５：  前記コーティング組成物が、シリコーンポリマーをさらに含む、箇条書き１〜１４のいずれか１つに記載の基板。
【０１０１】
箇条書き１６：  前記基板が電子デバイスである、箇条書き１〜１５のいずれか１つに記載の基板。
【０１０２】
箇条書き１７：  前記基板が、前記防指紋コーティングで少なくとも部分的にコーティングされたタッチスクリーンまたはディスプレイを含む、箇条書き１〜１６のいずれか１つに記載の基板。
【０１０３】
箇条書き１８：  少なくとも１つのエステル結合と、少なくとも１つのウレタン結合と、少なくとも２個のアルコキシシラン官能基とを含む、アルコキシシラン官能性ポリマーであって、前記アルコキシシラン官能性ポリマーは、
（ｉ）  （ａ）１個または複数のヒドロキシル基、アミノ基、チオール基、またはこれらの組合せを含む活性水素官能性ポリマー、（ｂ）アミノ基を含む非ポリマー化合物、または（ｃ）これらの組合せから選択される活性水素官能性化合物と、
（ｉｉ）  分子内環状エステルと、
（ｉｉｉ）  イソシアネート官能性化合物と
を含む成分から調製され、
前記活性水素官能性化合物（ｉ）、前記イソシアネート官能性化合物（ｉｉｉ）、または（ｉ）および（ｉｉｉ）の両方が、１個または複数のアルコキシシラン基を含む、アルコキシシラン官能性ポリマー。
【０１０４】
箇条書き１９：  前記活性水素官能性化合物が、アミノ基と、少なくとも２個のアルコキシシラン基とを含む、箇条書き１８に記載のアルコキシシラン官能性ポリマー。
【０１０５】
箇条書き２０：  前記アルコキシシラン官能性ポリマーが、化学式（ＩＩ）：
【化１７】
2020522402.tif 000025
によって表され、式中、ｎは５から５０の数値であり、Ｒ４およびＲ５はそれぞれ独立してアルキレン基であり、Ｘはアルキル基、アリール基、またはアルキルアリール基であり、各Ｚは独立して、
【化１８】
2020522402.tif 000026
［式中、ａは１から３の数値であり、Ｒ６はアルキレン基であり、Ｗはアルキル基であり、Ｙはアルコキシ基である］
によって表される基である、箇条書き１８または１９に記載のアルコキシシラン官能性ポリマー。
【０１０６】
箇条書き２１：  前記活性水素官能性化合物が、１個または複数のヒドロキシル基、アミノ基、チオール基、またはこれらの組合せを含む活性水素官能性ポリマーを含み、前記イソシアネート官能性化合物がアルコキシシラン基を含む、箇条書き１８に記載のアルコキシシラン官能性ポリマー。
【０１０７】
箇条書き２２：  前記活性水素官能性ポリマーが、少なくとも３個のヒドロキシル官能基を含む分岐状ポリマーである、箇条書き１８または２１のいずれか１つに記載のアルコキシシラン官能性ポリマー。
【０１０８】
箇条書き２３：  前記アルコキシシラン官能性ポリマーを調製するための前記成分が、少なくとも２種のイソシアネート官能性化合物を含み、第１のイソシアネート官能性化合物がアルコキシシラン基を含み、第２のイソシアネート官能性化合物がアルコキシシラン官能基を含まない、箇条書き１８、２１または２２のいずれか１つに記載のアルコキシシラン官能性ポリマー。
【０１０９】
箇条書き２４：  前記アルコキシシラン官能性ポリマーが、化学式（ＩＩＩ）：
【化１９】
2020522402.tif 000027
によって表される少なくとも１つの末端および／またはペンダント鎖を含み、式中、ｎは５から５０の数値であり、Ｒ７およびＲ８はそれぞれ独立してアルキレン基であり、Ｚは、
【化２０】
2020522402.tif 000028
［式中、ａは１から３の数値であり、Ｗはアルキル基であり、Ｙはアルコキシ基である］
によって表される基である、箇条書き１８および２１〜２３のいずれか１つに記載のアルコキシシラン官能性ポリマー。
【０１１０】
箇条書き２５：  前記アルコキシシラン官能性ポリマーが、化学式（ＩＶ）：
【化２１】
2020522402.tif 000029
によって表される少なくとも１つの末端および／またはペンダント鎖をさらに含み、式中、ｎは５から５０の数値であり、Ｒ９はアルキレン基であり、Ｘはアルキル基、アリール基、またはアルキルアリール基である、箇条書き２３または２４のいずれか１つに記載のアルコキシシラン官能性ポリマー。
【０１１１】
箇条書き２６：  前記アルコキシシラン官能性ポリマーが、少なくとも５００ｇ／ｍｏｌの重量平均分子量を有する、箇条書き１８〜２５のいずれか１つに記載のアルコキシシラン官能性ポリマー。
【０１１２】
箇条書き２７：  前記分子内環状エステルが、ラクチド、ラクトン、グリコリド、またはこれらの組合せを含む、箇条書き１８〜２６のいずれか１つに記載のアルコキシシラン官能性ポリマー。
【０１１３】
箇条書き２８：  （ａ）  有機溶剤と、
（ｂ）  箇条書き１８〜２７のいずれか１つに記載の少なくとも１種のアルコキシシラン官能性ポリマーと
を含む、コーティング組成物。
【０１１４】
箇条書き２９：  触媒をさらに含む、箇条書き２８に記載のコーティング組成物。
【０１１５】
本発明の特定の実施形態について、例示の目的でこれまで記述してきたが、添付の特許請求の範囲で定義される本発明から逸脱することなく、本発明の細部の数多くの変更を行ってもよいことが当業者に明らかである。
【図１】
2020522402.tif 000042
【国際調査報告】
2020522402.tif 000043
2020522402.tif 000044